(57)【要約】【課題】  充電時にも大きく膨れることがない角形で高容量の非水電解質二次電池を提供すること。【解決手段】  角形外装缶内に挿入した偏平状の渦巻状電極体の極板面に対して垂直方向な断面において、  前記偏平状の渦巻状電極体の厚みの１／２をａとし、  前記偏平状の渦巻状電極体のコーナー部分の頂点部分の、最も内周に位置する極板またはセパレータから、最も外周に位置する極板またはセパレータまでの最短距離をｂとしたとき、  前記偏平状の渦巻状電極体がｂ／ａ≧１．１０の関係を満たすようにする。【選択図】  図３
2006107742.tif 000002
【特許請求の範囲】
【請求項１】
角形外装缶内に挿入した偏平状の渦巻状電極体の極板面に対して垂直方向な断面において、
前記偏平状の渦巻状電極体の厚みの１／２をａとし、
前記偏平状の渦巻状電極体のコーナー部分の頂点部分の、最も内周に位置する極板またはセパレータから、最も外周に位置する極板またはセパレータまでの最短距離をｂとしたとき、
前記偏平状の渦巻状電極体がｂ／ａ≧１．１０の関係を満たすことを特徴とする非水電解質二次電池。
【請求項２】
前記偏平状の渦巻状電極体が１．２５≧ｂ／ａの関係を満たすことを特徴とする請求項１に記載の非水電解質二次電池。
【請求項３】
正極板と負極板をセパレータを介して相対向するように配置した後、コーナー部分で極板間隔にスペースができるように、コーナー部分に短冊状のスペーサを差し入れたまま折り畳んだ後に短冊状のスペーサを取り除くことにより下記の条件を満たす偏平状の渦巻状電極体を製造し、この偏平状の渦巻状電極体を角型外装缶内に挿入することからなる非水電解質二次電池の製造方法。
偏平状の渦巻状電極体の極板面に対して垂直方向な断面において、
前記偏平状の渦巻状電極体の厚みの１／２をａとし、
前記偏平状の渦巻状電極体のコーナー部分の頂点部分の、最も内周に位置する極板またはセパレータから、最も外周に位置する極板またはセパレータまでの最短距離をｂとしたとき、
ｂ／ａ≧１．１０
となるようにする。
【請求項４】
正極板と負極板をセパレータを介して相対向するように配置した後、円柱状巻き芯で巻き取る際にテンションを弱めに調整して巻き取った後、プレスすることにより下記の条件を満たす偏平状の渦巻状電極体を製造し、この偏平状の渦巻状電極体を角型外装缶内に挿入することからなる非水電解質二次電池の製造方法。
偏平状の渦巻状電極体の極板面に対して垂直方向な断面において、
前記偏平状の渦巻状電極体の厚みの１／２をａとし、
前記偏平状の渦巻状電極体のコーナー部分の頂点部分の、最も内周に位置する極板またはセパレータから、最も外周に位置する極板またはセパレータまでの最短距離をｂとしたとき、
ｂ／ａ≧１．１０
となるようにする。
【発明の詳細な説明】
【技術分野】
【０００１】
本発明はリチウムイオンの吸蔵・放出が可能な正極活物質を含有する正極合剤が正極集電体に塗布された正極と、リチウムイオンの吸蔵・放出が可能な負極活物質を含有する負極合剤が負極集電体に塗布された負極とを角形外装缶内に備えた非水電解質二次電池とその製造方法に関する。
【背景技術】
【０００２】
近年、小型ビデオカメラ、携帯電話、ノートパソコン等の携帯用電子・通信機器等の急速な普及に伴い、それに使用される電池への要求仕様は、年々厳しくなり、特に小型・薄型化され、高容量でサイクル特性が優れ、性能の安定したものが要求されている。そして、二次電池分野では他の電池に比べて高エネルギー密度であるリチウム非水電解質二次電池が注目され、このリチウム非水電解質二次電池の占める割合は二次電池市場において大きな伸びを示している。
【０００３】
このリチウム非水電解質二次電池は、リチウムイオンの吸蔵・放出が可能な黒鉛を負極活物質とし、リチウム含有コバルト酸化物（ＬｉＣｏＯ２）、リチウム含有マンガン酸化物（ＬｉＭｎ２Ｏ４）等のリチウム含有遷移金属酸化物を正極活物質とする非水電解質二次電池が、小型軽量でかつ高容量な電池として広く使用されるようになった。
【０００４】
ところで、この種の非水電解質二次電池が使用される機器においては、電池を収容するスペースが角形（扁平な箱形）であることが多いことから、発電要素を角形外装缶に収容して形成した角形の非水電解質二次電池が使用されることが多い（例えば、下記特許文献１〜３参照）。
【０００５】
このような角形の非水電解質二次電池は以下のようにして作製されるのが一般的である。すなわち、細長いシート状の銅箔等からなる負極芯体（集電体）の両面に負極活物質を含有する負極合剤を塗布した負極板と、細長いシート状のアルミニウム箔等からなる正極芯体の両面に正極活物質を含有する正極合剤を塗布した正極板との間に、微多孔性ポリエチレンフィルム等からなるセパレータを配置し、負極板及び正極板をセパレータにより互いに絶縁した状態で円柱状の巻き芯に渦巻状に巻回して、円筒形の渦巻状電極体を作製する。この円筒状電極体をプレス機で押し潰し、角形の電池外装缶に挿入できるような形に成型した後、これを角形外装缶に収容し、電解液を注液して角形の非水電解質二次電池としている。
【０００６】
このような従来の角形の非水電解質二次電池の構成を図面を用いて説明する。図１は下記特許文献３に開示されている角形の非水電解質二次電池を縦方向に切断して示す斜視図である。この非水電解質二次電池１０は、正極板１１と負極板１２とがセパレータ１３を介して巻回された扁平状の渦巻状電極体１４を、角型の電池外装缶１５の内部に収容し、封口板１６によって電池外装缶１５を密閉したものである。
【０００７】
渦巻状電極体１４は、正極板１１が最外周に位置して露出するように巻回されており、露出した最外周の正極板１１は、正極端子を兼ねる電池外装缶１５の内面に直接接触し、電気的に接続されている。また、負極板１２は、封口板１６の中央に形成され負極端子を兼ねる絶縁体１７を介して取り付けられた負極端子１８に対して、集電体１９を介して電気的に接続されている。
【０００８】
そして、電池外装缶１５は、正極板１１と電気的に接続されているので、負極板１２と電池外装缶１５との短絡を防止するために、渦巻状電極体１４の上端と封口板１６との間に絶縁スペーサ２０を挿入することにより、負極板１２と電池外装缶１５とを電気的に絶縁状態にしている。
【０００９】
そして、この角形の非水電解質二次電池は、渦巻状電極体１４を電池外装缶１５内に挿入した後、封口板１６を電池外装缶１５の開口部にレーザ溶接し、その後電解液注液孔２１から非水電解液を注液して、この電解液注液孔２１を密閉することにより作製される。このような角形の非水電解質二次電池は、使用時のスペースの無駄が少なく、しかも電池性能や電池の信頼性が高いという優れた効果を奏するものである。
【００１０】
【特許文献１】特開平１０−１６２７９２号公報（段落［００１７］、［００２５］〜［００２８］、図１）
【特許文献２】特開２０００−２５１８６６号公報（段落［０００９］〜［００１２］、図１、図２）
【特許文献３】特開２００１−２７３９３１号公報（特許請求の範囲、段落［０００３］〜［０００４］、図１）
【発明の開示】
【発明が解決しようとする課題】
【００１１】
しかしながら、角形の非水電解質二次電池は、近年の電池の高容量化に伴って電極の活物質充填密度が大きくなると、充放電を繰り返すうちに厚みが大きくなるという問題が生じるようになった。本願の発明者等はこのような角形の非水電解質二次電池が膨れる原因を種々追求した結果、充電時に活物質が膨化して極板そのものが厚くなっていること、及び、電池内部で極板が撓むことによって電池缶が膨らんでしまうことを見出し、このうち、極板の撓みが発生するという問題は電極に塗布する活物質の充填密度が高くなるにつれて顕著に見られるようになることも見出した。
【００１２】
本発明は、従来の角形の非水電解質二次電池の上記のような問題点を解消するためになされたものであって、充電時にも大きく膨れることがない角形で高容量の非水電解質二次電池を提供することを目的とする。
【課題を解決するための手段】
【００１３】
本発明の上記目的は以下の構成により達成し得る。すなわち請求項１の非水電解質二次電池の発明は、角形外装缶内に挿入した偏平状の渦巻状電極体の極板面に対して垂直方向な断面において、前記偏平状の渦巻状電極体の厚みの１／２をａとし、前記偏平状の渦巻状電極体のコーナー部分の頂点部分の、最も内周に位置する極板またはセパレータから、最も外周に位置する極板またはセパレータまでの最短距離をｂとしたとき、前記偏平状の渦巻状電極体がｂ／ａ≧１．１０の関係を満たすことを特徴とする。
【００１４】
また、請求項２の発明は、請求項１に記載の非水電解質二次電池において、前記偏平状の渦巻状電極体が１．２５≧ｂ／ａの関係を満たすことを特徴とする。
【００１５】
また、請求項３の非水電解質二次電池の製造方法の発明は、正極板と負極板をセパレータを介して相対向するように配置した後、コーナー部分で極板間隔にスペースができるように、コーナー部分に短冊状のスペーサを差し入れたまま折り畳んだ後に短冊状のスペーサを取り除くことにより下記の条件を満たす偏平状の渦巻状電極体を製造し、この偏平状の渦巻状電極体を角型外装缶内に挿入することを特徴とする。
偏平状の渦巻状電極体の極板面に対して垂直方向な断面において、
前記偏平状の渦巻状電極体の厚みの１／２をａとし、
前記偏平状の渦巻状電極体のコーナー部分の頂点部分の、最も内周に位置する極板またはセパレータから、最も外周に位置する極板またはセパレータまでの最短距離をｂとしたとき、
ｂ／ａ≧１．１０
となるようにする。
【００１６】
この場合、短冊状のスペーサとしては、紙、プラスチックシート等を適宜選択して使用し得る。また、スペーサの厚さを変更する場合は、短冊状のスペーサを適宜枚数を重ねて使用することにより容易に変更することができる。
【００１７】
また、請求項４の非水電解質二次電池の製造方法の発明は、正極板と負極板をセパレータを介して相対向するように配置した後、円柱状巻き芯で巻き取る際にテンションを弱めに調整して巻き取った後、プレスすることにより下記の条件を満たす偏平状の渦巻状電極体を製造し、この偏平状の渦巻状電極体を角型外装缶内に挿入することを特徴とする。
偏平状の渦巻状電極体の極板面に対して垂直方向な断面において、
前記偏平状の渦巻状電極体の厚みの１／２をａとし、
前記偏平状の渦巻状電極体のコーナー部分の頂点部分の、最も内周に位置する極板またはセパレータから、最も外周に位置する極板またはセパレータまでの最短距離をｂとしたとき、
ｂ／ａ≧１．１０
となるようにする。
【発明の効果】
【００１８】
本発明は上記の構成を備えることにより以下のような優れた効果を奏する。すなわち、請求項１の発明によれば、以下に詳細に述べるように、放電容量は従来例のものと実質的に同一であるにもかかわらず、充電時の電池厚みの増加量が非常に小さくなる。
【００１９】
また、請求項２の発明によれば、放電容量の低下を起こさせずに実質的に請求項１に記載の発明の効果を達成することができる。
【００２０】
また、請求項３及び４の発明によれば、容易にｂ／ａ≧１．１０の関係を満たす非水電解質二次電池を製造することができる。
【発明を実施するための最良の形態】
【００２１】
次いで、本発明の実施の形態を図面を用いて説明するが、実施例及び比較例で作製した角形の非水電解質二次電池の基本的構造は、図１に示した従来例のものと実質的に同じであるので、これらの角形の非水電解質二次電池の構成については図１を援用して説明することとする。なお、図２は、本実施例及び比較例で作製した角形の非水電解質二次電池の正極タブ取付部の要部透視図であり、図３は、極板コーナー部分の各部の寸法を説明するためのＸ線ＣＴ断面像の模式図を示す。また、本発明はこの実施の形態に何ら限定されるものではなく、本発明の目的を変更しない範囲で適宜変更して実施することが可能である。
【００２２】
まず、実施例及び比較例に共通する正極、負極及び電解液の具体的製造方法について説明する。
<正極板の作製>
正極合剤として、コバルト酸リチウム（ＬｉＣｏＯ２）８５質量部と、導電剤としての黒鉛粉末５質量部とカーボンブラック５質量部とを充分に混合した。この後、Ｎ−メチル−２−ピロリドン（ＮＭＰ）に溶かした結着剤としてのフツ化ビニリデン系重合体を固形分として５質量部となるように混合して、正極合剤スラリーを調製した。次いで、得られた正極合剤スラリーを厚みが２０μｍの正極集電体（アルミニウム箔またはアルミニウム合金箔）の両面にドクターブレード法により塗布して、正極集電体の両面に正極合剤層を形成した。次いで、乾燥後、所定の厚みになるまでローラプレス機により圧延し、その後、幅４０ｍｍの短冊状に切断して正極板１１を作製した。
【００２３】
<負極板の作製>
一方、天然黒鉛（Ｌｃ値が１５０Å以上で、ｄ値が３．３８Å以下のもの）粉末９５質量部に、Ｎ−メチル−２−ピロリドン（ＮＭＰ）に溶かした結着剤としてのフツ化ビニリデン系重合体を固形分として５質量部となるように混合して、負極合剤スラリーを調製した。この後、得られた負極合剤スラリーを厚みが１８μｍの負極集電体（銅箔）の両面にドクターブレード法により塗布して、負極集電体の両面に負極合剤層を形成した。次いで、乾燥後、所定の厚みになるまでローラプレス機により圧延し、幅４２ｍｍの短冊状に切断して、端部に負極リードを溶接し負極板１２を作製した。
【００２４】
<非水電解液の作製>
なお、非水電解液としては、ＬｉＰＦ６を１ｍｏｌ／ｌの濃度となるようにエチレンカーボネートＥＣとジエチルカーボネートＤＥＣとの体積混合比が４０：６０の混合溶媒に溶解したものを用いた。
【００２５】
<実施例１〜４の電池の作製>
上述のようにして作製した正極板１１と負極板１２とを用い、これらの正極板１１と負極板１２が、幅４４ｍｍ、厚さ２０μｍのポリエチレン製微多孔膜であるセパレータ１３を介して相対向するように配置した後、厚さ０．５ｍｍの厚紙を巻き芯として、手で折り畳むようにして扁平状の渦巻状電極体１４を作製した。
【００２６】
極板を折り畳む際には、コーナー部分で極板間隔にスペースができるように、コーナー部分に厚さ２０μｍの短冊状のスペーサとしての紙を差し入れたまま折り畳んだ。コーナー部分における極板間隔を調整するため、一度に差し入れる紙の枚数を１枚から４枚まで変更して巻き取りを行った。なお、本願明細書においては以下においてこのような電極体の製造方法を「折り畳み法」と称することとする。
【００２７】
そして、極板をすべて折り畳んだ後、渦巻状電極体１４がほどけぬよう、ポリプロピレン（ＰＰ）製巻き止めテープで固定した。その後、電極体１４の折り畳み部に差し込んだ紙を引き抜いた。次いで電極体１４の缶底に当たる面にＰＰ製テープを貼り付け、缶底部分との絶縁を行った。
【００２８】
正極タブは、図２に示したように、正極板１１の作製時に最外周に位置する正極極板のうち活物質の塗布がない部分にあらかじめコの字形に切れ込み２２を入れておき、これを外側に折り曲げて正極集電タブ２３とするとともに、この折り曲げた部分をＰＰテープ２４で固定した。このように作製した電極体を角形の電池外装缶１５に挿入し、電解液注液孔２１から電解液を注液した後に封口板１６をレーザー溶接で封止し、その後に電解液注液孔２１を密閉した。このレーザー溶接の際に、封口板１６の外周側面と外装缶１５の開口部との間には、正極の芯体露出部から導出された正極集電タブ２３が挟み込まれ、この状態で封口板１６と外装缶１５とがレーザー溶接され、外装缶１５の開口部が封口されると共に集電タブ２３も外装缶１５に溶接されて電気的接続がなされている。
【００２９】
このようにして得られた電池のうち、極板を折り畳む際に差し挟んだ紙の枚数が、１、２、３、４枚のものをそれぞれ実施例１〜４の電池とした。得られた電池の設計容量は５７０ｍＡｈである。
【００３０】
<実施例５の電池の作製>
さらに、実際の製造設備を用いて電極体を作製する場合を想定して、後述の比較例と同様の円柱状巻き芯で巻き取る方法で実施例５の電池を作製した。この場合、後述の比較例よりも径の小さい円柱状巻き芯を用い、巻き取り後の円柱状電極体の直径が比較例のものと同じになるように、巻き取り時に極板に掛かるテンションを弱めに調整して巻き取りを行い、円筒状の電極体を得た。さらにこの円筒状の電極体がほどけぬよう、最外周をＰＰ製巻き止めテープで固定した。
【００３１】
次いで、この円筒状電極体をプレスして、横断面形状が長円形状の電極体を得た。プレスした後の電極体の厚みは、４．２ｍｍになるように、プレスの圧力を制御した。プレスを行った後、電極体の缶底に当たる面にＰＰ製テープを貼り付け、缶底部分との絶縁を行った。以降、前述の実施例１〜４と同様の方法で同容量の角形の非水電解質二次電池を作製し、このようにして作製した電池を実施例５の電池とした。本願明細書においては以下においてこのような電極体の製造方法を「プレス法」と称することとする。
【００３２】
<比較例１〜３の電池の作製>
実施例１〜４と同様に作製した正極板１１と負極板１２とを用い、正極板１１と負極板１２が、幅４４ｍｍ、厚さ２５μｍのポリエチレン製微多孔膜のセパレータ１３を介して相対向するように配置した後、円柱状の巻き芯の周りに巻回し、巻き取り時に極板に掛かるテンションを変えて３種類の円筒状の渦巻状電極体を作製した。さらにこの円筒状の渦巻状電極体がほどけぬよう、最外周をＰＰ製巻き止めテープで固定した。
【００３３】
次いで、この円筒状の渦巻状電極体をプレスして、横断面形状が長円形状の電極体を得た。プレスした後の電極体の厚みは、４．２ｍｍになるように、プレスの圧力を制御した。プレスを行った後、電極体の缶底に当たる面にＰＰ製テープを貼り付け、缶底部分との絶縁を行った。以降、実施例１〜４と同様の方法で同容量の角形の非水電解質二次電池を作製し、このようにしてプレス法により作製した３種類の電池をそれぞれ比較例１〜３の電池とした。
【００３４】
<ｂ／ａ値、放電容量、及び放電時厚みの測定の計算>
上記のように作製した実施例１〜５及び比較例１〜３の電池について、１Ｉｔ（１Ｃ）＝５７０ｍＡの定電流で充電し、電池電圧が４．２Ｖに達した後は４．２Ｖの定電圧で充電電流値が１／５０Ｉｔになるまで初期充電を行った。この初期充電を行った各電池について、１０分間休止した後、１Ｉｔ（５７０ｍＡ）の定電流で電池電圧が２．７５Ｖとなるまで放電させて放電容量を求めるとともに、放電状態にて極板コーナー部分のＸ線ＣＴ断面像を撮影した。ＣＴ断面像から、電極体の厚みの１／２であるａと、電極体最外周コーナー部の頂点部分から最内周のコーナー部の頂点までの距離ｂを計測し、ｂ／ａを計算した。
【００３５】
また、これらの放電状態の電池についてノギスによって電池の厚みを測定した。ここでいう電池の厚みとは、電池を近似的に直方体とみなしたときに、最大面積を持つ、向かい合う２面の距離のことであり、測定個所によって値が異なる場合は、最大となる個所の厚みを測定した。実施例１〜５及び比較例１〜３の各電池のｂ／ａの計算結果、放電容量及び放電時厚みをまとめて表１に示す。また、図２にＸ線ＣＴ像におけるｂ／ａの測定個所の模式図を示す。
【００３６】
<充電時厚み及び電池厚み増加量の測定>
次に、上記の放電状態の各電池について、１Ｉｔ（５７０ｍＡ）の定電流にて４．２Ｖに到達するまで充電を行い、さらに、４．２Ｖの定電圧にて充電電流が１／５０Ｉｔに減少するまで充電を行った。そして、この状態で実施例１〜５及び比較例１〜３の各電池の厚さが最大となる個所の厚みを測定した。これらの結果をまとめて表１に示す。
【００３７】
【表１】
2006107742.tif 000003
【００３８】
表１に示した結果から以下のことが分かる。すなわち、プレス法で製造された比較例１〜３の電池では、ｂ／ａの値は１．０１〜１．０７となった。比較例１〜３の電池では、円筒状に巻き取った電極体をプレスして角形の外装缶に挿入できるように整形しているが、円筒状に巻き取られた電極体の内周側の極板は、それまでのフープ等に巻かれた状態よりも大きな曲率で巻かれているため、外に広がろうとする力が働いている。内周側の極板は外側に広がろうとしているのに対し、最外周はテープ止めされているため、電極体の最外周の直径は固定されたままである。この状態で電極体をプレスすると、内周側の極板が外側に広がろうとしている電極体のコーナー部では、極板同士が密に詰まった状態のまま押しつぶされ、プレス後のコーナー部極板は半円の同心円状となってｂ／ａの値は、１に近い値となるものと考えられる、
【００３９】
これに対して、折り畳み法で製造された実施例１〜４の電池のｂ／ａの値は、いずれも１．１０を越える値となった。これは電極体を巻き取る際にコーナー部分に紙を差し入れているため、コーナー部分での極板間隔が広がっているためである。また、径の小さい円柱状の巻き芯を用いて巻き取ってプレス法で製造した実施例５の電池も、ｂ／ａの値は１．１０以上であった。これは、径の小さい円柱状の巻き芯を用いて比較例と同じ最外周直径の電極体を作製しているため、円筒状の電極体の状態で極板間隔が空いており、この状態のままプレスすると電極体のコーナー部分の極板間隔に余裕ができた状態で扁平状の電極体が得られるからである。
【００４０】
なお、実施例の電池の作製方法は上記の方法に限定されたものではなく、完成した電極体のｂ／ａの値が既定値になるのであれば、どのような方法で作製しても構わない。工業的には、上述の径の小さい円柱状の巻き芯を用いて電極体を巻き取る方法の他に、例えば、扁平な２枚の巻き芯で極板を挟み、この巻き芯を回転させて極板を巻き取る方式の巻き取り機にて、巻き芯の外側から極板を抑え付けるローラーの圧力と圧力をかけるタイミングを調整することによっても、ｂ／ａの値が規定の範囲となるような電極体を作製することができる。
【００４１】
また、実施例１〜４の電池では、設計容量同等以上の放電容量が得られたが、ｂ／ａの値が１．２５を超えると容量がやや低下している。これはｂ／ａの値が大きくなるに従ってコーナー部分の正負極の極板間距離が広がり、この部分での充放電反応が不十分になったためと考えられる。電池の容量低下の影響を出さないためには、ｂ／ａの値は１．２５以下であることが望ましい。
【００４２】
さらに、放電時には、実施例１〜５の電池と比較例１〜３の電池とはほぼ同程度であったが、充電状態にて電池厚みを測定すると、放電時からの電池厚みの増加量が比較例１〜３の電池では０．１９〜０．３５ｍｍであったのに対して、実施例１〜５の電池では放電状態からの電池厚みの増加量が０．０７〜０．０９ｍｍと非常に小さくなっていることがわかった。
【００４３】
これらの実施例１〜５及び比較例１〜３の電池について充電状態のＸ線ＣＴ断面像を観察すると、比較例１〜３の電池では電極体内部の極板が大きく撓んでいるのに対して、実施例１〜５の電池では電極体内部の極板に撓みが全く見られなかった。
【００４４】
角形の非水電解質二次電池において、充電によって電池厚みが厚くなる原因としては、充電によって活物質粒子が膨張し、極板厚みが厚くなること、および今回の比較例１〜３の電池で見られたように、電池内部での極板の撓みによって電極体の厚みが増すこと、などが主なものとして挙げられる。同じ活物質であれば、充電による活物質粒子の膨張の度合いは同じであるから、実施例１〜５と比較例１〜３の厚みの差は、電池内部での極板の撓みの有無に起因するものと考えられる。
【００４５】
実施例１〜５の電池は、電極体コーナー部分の電極間隔に余裕があるため、充電時に極板が膨張しても、膨張分はこのスペースに吸収され、極板が撓むことはない。これに対して、比較例１〜３の電極体では、コーナー部分では電極間隔に余裕がないため、充電時に極板が膨張しても膨張分を吸収できるスペースがない。このため、比較例１〜３の電池では、電極体のコーナー部分では膨張した分、極板が内側に押され、極板が撓んでしまうものと考えられる。表１の結果を合わせると、ｂ／ａの値が１．１０以上であれば極板の撓みを抑制することが可能となり、充電時の電池厚みの増加量を小さくすることができることがわかる。
【図面の簡単な説明】
【００４６】
【図１】従来の角形の非水電解質二次電池を縦方向に切断して示す斜視図である。
【図２】実施例及び比較例で作製した角形の非水電解質二次電池の正極タブ取付部の要部透視図である。
【図３】極板コーナー部分の各部の寸法を説明するためのＸ線ＣＴ断面像の模式図である。
【符号の説明】
【００４７】
１０    角形の非水電解質二次電池
１１    正極板
１２    負極板
１３    セパレータ
１４    渦巻状電極体
１５    外装缶
１６    封口板
１８    負極端子
１９    負極集電タブ
２０    スペーサ
２３    正極集電タブ
【図１】
2006107742.tif 000004
【図２】
2006107742.tif 000005
【図３】
2006107742.tif 000006